(57)【要約】【課題】光素子を樹脂組成物で封止してなる光電子部品の、前記光素子から副次的に発せられる紫外線による、前記樹脂組成物の着色を抑制する。【解決方法】基板上に搭載された光素子と、前記光素子を封止するための、波長４００ｎｍの光の透過率が１ｍｍ当たり８０％以上の硬化性樹脂組成物からなる封止剤と、前記封止剤の、少なくとも前記光素子と相対向する側の主面において、前記封止剤と接着するようにして形成されたガラス板と、を具えるようにして光電子部品を構成する。【選択図】図１
2012099703.tif 000002
【特許請求の範囲】
【請求項１】
基板上に搭載された光素子と、
前記光素子を封止するための、波長４００ｎｍの光の透過率が１ｍｍ当たり８０％以上の硬化性樹脂組成物からなる封止剤と、
前記封止剤の、少なくとも前記光素子と相対向する側の主面において、前記封止剤と接着するようにして形成されたガラス板と、
を具えることを特徴とする、光電子部品。
【請求項２】
前記封止剤の全面において、前記封止剤と接着するようにして前記ガラス板を形成したことを特徴とする、請求項１に記載の光電子部品。
【請求項３】
前記ガラス板は、波長４００ｎｍの光の透過率が１ｍｍ当たり８０％以上であって、厚さが１０μｍ以上であることを特徴とする、請求項１又は２に記載の光電子部品。
【請求項４】
前記ガラス板の、前記封止剤と接触する側の面の平坦度が１００ｎｍ以下であることを特徴とする、請求項１〜３のいずれか一に記載の光電子部品。
【請求項５】
基板上に光素子を搭載する工程と、
波長４００ｎｍの光の透過率が１ｍｍ当たり８０％以上である、未硬化の硬化性樹脂組成物で前記光素子を封止する工程と、
減圧下において、前記硬化性樹脂組成物の、少なくとも前記光素子と相対向する側の主面においてガラス板を接着させるとともに、前記硬化性樹脂組成物を硬化させる工程と、
を具えることを特徴とする、光電子部品の製造方法。
【請求項６】
前記硬化性樹脂組成物の全面において、前記ガラス板を減圧下接着させることを特徴とする、請求項５に記載の光電子部品の製造方法。
【請求項７】
前記ガラス板は、波長４００ｎｍの光の透過率が１ｍｍ当たり８０％以上であって、厚さが１０μｍ以上であることを特徴とする、請求項５又は６に記載の光電子部品の製造方法。
【請求項８】
前記ガラス板の、前記硬化性樹脂組成物と接触する側の面の平坦度が１００ｎｍ以下であることを特徴とする、請求項５〜７いずれか一に記載の光電子部品の製造方法。
【発明の詳細な説明】
【技術分野】
【０００１】
本発明は、光電子部品、及び光電子部品の製造方法に関する。
【背景技術】
【０００２】
従来、バックライト、表示板、ディスプレイ、各種インジケーター等に使用されている発光ダイオード（ＬＥＤ）等の光半導体素子は、可視光域で透明な樹脂組成物で封止することにより光電子部品として構成して使用されるのが一般的である。このような封止用の樹脂組成物としては、ビスフェノールＡ型エポキシ樹脂を主剤とし、これに硬化物として酸無水物を配合したものが、耐熱性、機械的強度、電気特性等が良好で、かつ透明性に優れることから多用されている。
【０００３】
しかしながら、近年、発光効率の高い青色や白色等の短波長を発光するＬＥＤが実用化され、それに伴い、次のような問題が生じている。すなわち、上記のような青色や白色等の短波長の光を発光する素子を含む光電子部品においては、副次的に紫外光を発光する。一方、上述のようなビスフェノールＡ型エポキシ樹脂はベンゼン環を含んでいる。不飽和結合をもつベンゼン環等は紫外線を吸収しやすいため、光半導体素子から発生する紫外線によりＣ＝Ｃ結合等が分断され、ペルオキシラジカル等を形成して種々の副次的な化合物を生成してしまうため、これら化合物に起因した着色によって透明性が低下してしまう。
【０００４】
また、酸無水物も紫外線吸収をする不飽和結合をもつため、上記エポキシ樹脂と同様に透明性低下の要因となっている。
【０００５】
このような透明性の低下を解消する為に、芳香族オニウム塩などの潜在性触媒を用いてエポキシ樹脂を熱カチオン重合させることにより酸無水物の使用を不要とし、樹脂中の不飽和結合の割合を低減する技術が提案されている（例えば、特許文献１参照。）。
【０００６】
しかしながら、潜在性触媒を用いた樹脂組成物は、上述のように、酸無水物を使用しないことから、紫外線吸収による樹脂組成物の着色はある程度低減されるものの、耐熱性が低いため熱酸化が生じ、ヒドロペルオキシドなど副生成物によって着色してしまうという問題があった。
【先行技術文献】
【特許文献】
【０００７】
【特許文献１】特開２００３−７３４５２号公報
【発明の開示】
【発明が解決しようとする課題】
【０００８】
本発明は、光素子を樹脂組成物で封止してなる光電子部品の、前記光素子から副次的に発せられる紫外線による、前記樹脂組成物の着色を抑制することを目的とする。
【課題を解決するための手段】
【０００９】
上記目的を達成すべく、本発明は、
基板上に搭載された光素子と、
前記光素子を封止するための、波長４００ｎｍの光の透過率が１ｍｍ当たり８０％以上の硬化性樹脂組成物からなる封止剤と、
前記封止剤の、少なくとも前記光素子と相対向する側の主面において、前記封止剤と接着するようにして形成されたガラス板と、
を具えることを特徴とする、光電子部品に関する。
【００１０】
本発明者らは、上記課題を解決すべく鋭意検討を実施した。その結果、光素子を樹脂組成物で封止してなる光電子部品の、前記光素子から副次的に発せされることによる紫外線による前記樹脂組成物の着色は、例えば樹脂組成物中のＣ＝Ｃ結合が分断されてペルオキシラジカル等を形成することによる種々の副次的な化合物の生成が起因しているが、このようなラジカルの生成には、光電子部品の外部に存在する酸素が大きな役割を果たしていることを見出した。
【００１１】
すなわち、上記光電子部品、すなわち封止剤である樹脂組成物が大気等の環境雰囲気中に置かれることによって、前記樹脂組成物中には適宜環境雰囲気中の酸素が取り込まれるようになる。したがって、このような状況下で樹脂組成物に対して紫外線が照射されることにより、紫外線照射によるＣ＝Ｃ結合の分断と、環境雰囲気から取り込まれた酸素との反応（結合）によって上述のようなラジカルが極めて発生し易くなり、上記樹脂組成物の着色が生じやすくなることを見出したものである。
【００１２】
また、上記光電子部品において、光素子から発せられる光は、光電子部品の主面、すなわち上記樹脂組成物の、前記光素子と相対向する側の主面を介して外部に放出されることから、副次的に生成して発せられる紫外線も前記主面を介して外部に放出されることになる。したがって、上述したラジカルの発生は、特に樹脂組成物の主面側において顕著になる。
【００１３】
そこで、本発明者らは、上述した知見に基づいて、上記樹脂組成物からなる封止剤の、少なくとも光素子と相対向する側の主面において、前記封止剤と接着するようにしてガラス板を形成するようにした。これによって、封止剤である樹脂組成物の、特に主面近傍における環境雰囲気からの酸素の樹脂組成物内、すなわち封止剤中への侵入を抑制できるので、上述のように、従来顕著であった樹脂組成物の主面近傍でのラジカルの発生を抑制することができる。したがって、光電子部品の封止剤である樹脂組成物の着色を大きく低減することができる。
【００１４】
なお、上述した説明からも明らかなように、本発明は、光電子部品におけるラジカル発生のメカニズムの解明に基づいてなされたものであるので、本発明は、上述した具体的な構成のみならず、上記ラジカル発生のメカニズムの解明をも当然に含むものである。
【００１５】
また、上記樹脂組成物に対する波長４００ｎｍの光の透過率が１ｍｍ当たり８０％以上という条件は、光電子部品を構成する光素子から発せられる可視光域の光に対して十分透明であることを満足するために要求されるものである。可視光域は約３８０ｎｍ〜７８０ｎｍの範囲であるが、波長が短いほど吸収されやすく透明性が劣化するため、波長４００ｎｍの光において、１ｍｍ当たり８０％以上の透過率を有すれば、可視光の全域に亘ってほぼ８０％以上の透過率を確保することができ、上記樹脂組成物は、可視光域において十分透明となる。したがって、光電子部品の発光特性及び発光効率を十分に確保することができる。
【００１６】
さらに、本発明における硬化性樹脂組成物とは、常温硬化型、熱硬化型、紫外線硬化型などの、硬化前の状態が常温で液状である樹脂組成物を意味するものである。
【００１７】
本発明の一例においては、上記樹脂組成物からなる封止剤の全面において、この封止剤と接着するようにしてガラス板を形成することができる。この場合、樹脂組成物の主面以外からの酸素の侵入を抑制できるので、上述したラジカル等の発生をさらに抑制することができ、封止剤である樹脂組成物の着色をより効果的に抑制することができる。
【００１８】
また、本発明の一例において、ガラス板は、波長４００ｎｍの光の透過率が１ｍｍ当たり８０％以上であって、厚さを１０μｍ以上ですることができる。波長４００ｎｍの光の透過率が１ｍｍ当たり８０％以上という条件は、上述したように、ガラス板が可視光全域において透明であることを満足するための要件である。したがって、光電子部品の発光特性及び発光効率を十分に確保することができる。一方、ガラス板の厚さが１０μｍ以上であるという条件は、環境雰囲気からの樹脂組成物内への酸素の侵入を十分に遮蔽するのに好ましい厚さとして要求されるものである。
【００１９】
さらに、本発明の一例においては、ガラス板の、封止剤である樹脂組成物と接触する側の面の平坦度が１００ｎｍ以下とする。これによって、ガラス板と樹脂組成物との密着性が増し、環境雰囲気からの酸素の侵入をより効果的に抑制することができる。
【００２０】
また、上述した光電子部品は、以下に示す製造方法によって製造することが好ましい。すなわち、基板上に光素子を搭載する工程と、波長４００ｎｍの光の透過率が１ｍｍ当たり８０％以上である、未硬化の硬化性樹脂組成物で前記光素子を封止する工程と、減圧下において、前記硬化性樹脂組成物の、少なくとも前記光素子と相対向する側の主面においてガラス板を接着させるとともに、前記硬化性樹脂組成物を硬化させる工程と、を具えることを特徴とする、光電子部品の製造方法によって製造することが好ましい。
【００２１】
この場合、未硬化の硬化性樹脂組成物で光素子を封止した後、減圧下において、硬化性樹脂組成物の、少なくとも光素子と相対向する側の主面においてガラス板を接着させるとともに、硬化性樹脂組成物を硬化させるようにしているので、ガラス板と封止剤を構成する上記硬化性樹脂組成物との間に気泡が発生するのを抑制できる。したがって、ガラス板と上記硬化性樹脂組成物との密着性が増し、環境雰囲気からの酸素の侵入をより効果的に抑制することができる。
【００２２】
また、気泡内に含まれる酸素が硬化性樹脂組成物内に侵入することがないので、紫外線照射時におけるラジカル等の生成を防止することができ、硬化性樹脂組成物の着色を防止することができる。
【発明の効果】
【００２３】
以上より、本発明によれば、光素子を樹脂組成物で封止してなる光電子部品の、前記光素子から副次的に発せられる紫外線による、前記樹脂組成物の着色を抑制することができる。
【図面の簡単な説明】
【００２４】
【図１】本実施形態における電子部品装置の概略構成を示す断面図である。
【発明を実施するための形態】
【００２５】
以下、本発明のその他の特徴及び利点について、発明を実施するための形態に基づいて詳細に説明する。
【００２６】
図１は、本実施形態における光電子部品の概略構成を示す断面図である。
図１に示すように、本実施形態の光電子部品１０は、マザーボードとしての、例えば銅板１１上にセラミック基板１２が載置され、さらにセラミック基板１２上には、光半導体素子１４−１及び１４−２が配置されている。光半導体素子１４−１及び１４−２は、ワイヤボンディング１８によってセラミック基板１２の図示しないパッドを介してセラミック基板１２と電気的に接続されている。
【００２７】
また、セラミック基板１２内には、厚さ方向において図示しない層間接続体が前記図示しないパッドと電気的に接続するようにして形成され、光半導体素子１４−１及び１４−２が、セラミック基板１２を介して銅板１１に電気的に接続されるようになっている。
【００２８】
さらに、セラミック基板１２上の光半導体素子１４−１及び１４−２を覆うようにして硬化性樹脂組成物からなる封止剤１５が形成され、封止剤１５の全面、すなわち光半導体素子１４−１及び１４−２と相対向する主面１５Ａのみならず、側面１５Ｂもガラス板１６が接着するようにして形成されている。なお、光半導体素子１４−１及び１４−２間は、光非透過性の隔壁１７によって分断されている。
【００２９】
このように本実施形態の光電子部品１０では、封止剤１５の全面をガラス板１６で接着するようにして形成しているので、封止剤を構成する上記硬化性樹脂組成物に対して外部からの酸素の侵入を抑制できる。したがって、光半導体素子１４−１及び１４−２から副次的に紫外線が発せられた場合においても、例えば硬化性樹脂組成物中のＣ＝Ｃ結合が分断されてペルオキシラジカル等を形成することによる種々の副次的な化合物の生成を抑制できる。このため、封止剤１５を構成する上記硬化性樹脂組成物の着色を抑制することができ、その透明性を確保することができる。
【００３０】
但し、図１に示す構成から明らかなように、光半導体素子１４−１及び１４−２から発せられる光は、その大部分が硬化性樹脂組成物からなる封止剤１５の主面１５Ａを介して外部に放射されるので、副次的に発せられる紫外線も大部分が封止剤１５の主面１５Ａを介して外部に放出される。したがって、上述したペルオキシラジカル等の発生は、封止剤１５の主面１５Ａ近傍で顕著になるので、当該領域に対する外部からの酸素の侵入を抑制できれば、封止剤１５を構成する上記硬化性樹脂組成物の着色を十分に抑制することができ、その透明性を確保することができる。このため、ガラス板１６は封止剤１５の主面１５Ａにおいて接着するようにして形成すれば、その目的を十分に達成することができる。
【００３１】
しかしながら、本実施形態のように、封止剤１５の全面をガラス板１６で接着するようにして形成することにより、封止剤１５の主面１５Ａ，具体的には側面１５Ｂからの酸素の侵入を抑制できるので、上述したラジカル等の発生をさらに抑制することができ、封止剤である硬化性樹脂組成物の着色をより効果的に抑制することができる。
【００３２】
封止剤１５を構成する硬化性樹脂組成物は、波長４００ｎｍの光の透過率が１ｍｍ当たり８０％以上であることが必要である。これは、図１に示す光電子部品１０を構成する光半導体素子１４−１及び１４−２から発せられる可視光域の光に対して十分透明であることを満足するために要求されるものである。
【００３３】
可視光域は約３８０ｎｍ〜７８０ｎｍの範囲であるが、波長が短いほど吸収されやすく透明性が劣化するため、波長４００ｎｍの光において、１ｍｍ当たり８０％以上の透過率を有すれば、可視光の全域に亘ってほぼ８０％以上の透過率を確保することができ、上記硬化性樹脂組成物は、可視光域において十分透明となる。したがって、光電子部品１０の発光特性及び発光効率を十分に確保することができる。
【００３４】
封止剤１５を構成する硬化性樹脂組成物は、上述した透過率に関する要件を満足する限り、如何なる硬化性樹脂組成物をも用いることができる。具体的には、常温硬化型、熱硬化型、紫外線硬化型などの、硬化前の状態が常温で液状となっている任意の樹脂組成物を用いることができる。
【００３５】
常温硬化型樹脂組成物としては、不飽和ポリエステル樹脂、ビニルエステル樹脂、アクリル樹脂、ウレタン（メタ）アクリレート樹脂などのラジカル硬化性樹脂を含む樹脂組成物など、常温硬化型樹脂組成物として現在市販され使用可能なものの内、上述した要件を満足するものを適宜選択して使用することができる。
【００３６】
また、熱硬化性樹脂組成物としては、フェノール樹脂、エポキシ樹脂、メラミン樹脂、尿素樹脂、アルキド樹脂、ポリウレタン、熱硬化性ポリイミドなどを含む樹脂組成物など、熱硬化性樹脂組成物として現在市販され使用可能なものの内、上述した要件を満足するものを適宜選択して使用することができる。
【００３７】
さらに、紫外線硬化型樹脂組成物としては、ウレタンアクリレート樹脂、エポキシアクリレート樹脂などを含む樹脂組成物など、紫外線硬化型樹脂組成物として使用可能なものの内、上述した要件を満足するものを適宜選択して使用することができる。
【００３８】
なお、上述した樹脂組成物は、その製造過程に起因して、適宜、酸無水物硬化剤や、硬化促進剤、光重合開始剤を含むことができる。また、樹脂改質剤としてのシランカップリング剤を含むことができる。
【００３９】
ガラス板１６は、一般的なソーダガラス、無アルカリガラス等が使用できる。但し、光電子部品の耐湿信頼性の劣化を防止するために無アルカリガラスを使用するのが好ましい。
【００４０】
また、ガラス板１６は、波長４００ｎｍの光の透過率が１ｍｍ当たり８０％以上であることが好ましい。この場合、上述したように、可視光の全域に亘ってほぼ８０％以上の透過率を確保することができ、上記硬化性樹脂組成物は、可視光域において十分透明となる。したがって、光電子部品１０の発光特性及び発光効率を十分に確保することができる。
【００４１】
さらに、ガラス板１６の厚さは１０μｍ以上であることが好ましい。これによって、ガラス板１６の種類やその製造方法に依存することなく、外部から硬化性樹脂組成物からなる封止剤１５内への酸素の侵入を十分に遮蔽することができるようになる。なお、ガラス板１６の厚さの上限は特に限定されるものではないが、例えば１０００μｍとすることができる。ガラス板１６の厚さが１０００μｍを超えても最早酸素侵入に対する遮蔽効果の向上は得られないばかりか、加工に時間を要するとともに加工性にも劣るようになる。
【００４２】
また、ガラス板１６の、封止剤１５と接触する側の面の平坦度が１００ｎｍ以下であることが好ましい。この場合、ガラス板１６と封止剤１５との密着性が増し、外部からの酸素の侵入をより効果的に抑制することができる。なお、平坦度は小さいほど好ましいが、現状の加工技術においては１０ｎｍ程度が下限値となっている。なお、平坦度は、原子間顕微鏡（ＡＦＭ）やレーザ顕微鏡、表面粗さ計などによって測定することができる。
【００４３】
次に、図１に示す光電子部品１０の製造方法について簡略的に説明する。
最初に、銅板１１及びセラミック基板１２からなる複合基板上に、光半導体素子１４−１及び１４−２を図示しない接着剤等を介して搭載し、ワイヤボンディング１８によってセラミック基板１２の図示しないパッドを介してセラミック基板１２と電気的に接続する。
【００４４】
次いで、上述した硬化性樹脂組成物を未硬化の状態、すなわち液状の状態で光半導体素子１４−１及び１４−２を被覆するようにして塗布した後、減圧下において、塗布した硬化性樹脂組成物上に、ガラス板１６を、図１に示すように硬化性樹脂組成物の全体を覆うようにして載置する。
【００４５】
次いで、上記硬化性樹脂組成物に対して加熱あるいは紫外線照射等の硬化処理を施し、硬化性樹脂組成物の硬化と同時に、ガラス板１６を、硬化性樹脂組成物の硬化によって得られた封止剤１５に接着するようにする。
【００４６】
この場合、ガラス板１６と封止剤１５を構成する硬化性樹脂組成物との間に気泡が発生するのを抑制できる。したがって、ガラス板１６と硬化性樹脂組成物との密着性が増し、外部からの酸素の侵入をより効果的に抑制することができる。また、気泡内に含まれる酸素が硬化性樹脂組成物、すなわち封止剤内に侵入することがないので、紫外線照射時におけるラジカル等の生成を防止することができ、硬化性樹脂組成物、すなわち封止剤１５の着色を防止することができる。
【００４７】
なお、ガラス板１６は、使用前に有機溶剤や純水洗浄を行い、ガラス表面の不純物を洗浄して用いることが好ましい。脱脂を目的とした洗浄の場合、有機溶剤としてはヘキサンやメタノール、エタノール、2-プロパノール等の石油系溶剤やアルコール系溶剤が好適であり、イオン性不純物の洗浄を目的とし場合は超音波装置を用いた純水洗浄が好ましい。洗浄後、十分に乾燥し、硬化性樹脂組成物上に載置することによって、硬化性樹脂組成物との接着性がより向上するようになる。
【００４８】
なお、封止剤１５を構成する硬化性樹脂組成物の粘度などが高く、さらに光半導体素子１４−１及び１４−２のサイズが大きく、形状が複雑な場合においては、硬化性樹脂組成物の塗布を均一に行うことができず、封止剤１５の外形形状が平坦かつ平滑でなくなる場合がある。この場合、封止剤１５の全面に対してガラス板１６を接着するようにして形成することが困難な場合がある。
【００４９】
このような場合において、封止剤１５とガラス板１６との間に生じた空隙に対し、再度上述した硬化性樹脂組成物を注入し、硬化させることによって、上述した空隙を消滅させることができる。また、ガラス板１６から封止剤１５が露出しているような場合においては、当該露出している部分に対して、可視光域で高い透明性を示すシリコーン樹脂や脂肪族あるいは脂環族系のエポキシ樹脂を塗布することができる。
【００５０】
但し、シリコーン樹脂等は、封止剤１５との接着性がさほど高くなく、また、ガラス板１６に比較して酸素遮蔽効果も小さいので、あくまで封止剤１５の露出部分が小さい場合に限り有効である。
【実施例】
【００５１】
以下、本発明を実施例に基づいて具体的に説明するが、本発明はこれら実施例に限定されるものではない。
【００５２】
（試験例１）
ビスフェノールＡ型エポキシ樹脂（JER-YL980、ジャパンエポキシレジン株式会社製）４８質量部に対して、硬化剤としての酸無水物（メチルヘキサヒドロ無水フタル酸（MHHPA）、HM-2200E、日立化成工業社製）４８質量部、硬化促進剤（サンアブロ  U-CAT SA810）１質量部及び改質剤（シランカップリング剤、モメンティブパフォーマンスマテリアル  TSL8350）３質量部を混合して、封止剤としての硬化性樹脂組成物（樹脂組成物１）を調整した。
【００５３】
（試験例２）
ビスフェノールＡ型エポキシ樹脂に代えて、水添ビスフェノールＡ型エポキシ樹脂（EP4080E、（株）旭化成工業）を用いた以外は、実施例１と同様にして硬化性樹脂組成物（樹脂組成物２）を調整した。
【００５４】
（試験例３）
ビスフェノールＡ型エポキシ樹脂４８質量部に代えて、脂環式エポキシ樹脂（セロキサイド2021P、ダイセル化学工業（株））４０質量部を用い、硬化剤としての酸無水物を４８質量部から５６質量部とした以外は、実施例１と同様にして硬化性樹脂組成物（樹脂組成物３）を調整した。
【００５５】
（試験例４）
硬化剤としての酸無水物に代えてカチオン硬化剤（SI-110L、三新化学工業（株））５質量部を用い、さらに脂環式エポキシ樹脂を４８質量部から９２質量部とし、硬化促進剤を用いなかった以外は、実施例３と同様にして硬化性樹脂組成物（樹脂組成物４）を調整した。
【００５６】
（実施例１〜４及び比較例１〜４）
試験例１〜４で得た樹脂組成物１〜４を、それぞれスライドガラス上に厚さ０．１ｍｍとなるようコートアプリケーターで調整して塗布した。次いで、塗布した樹脂組成物１〜４上に、平坦度２０ｎｍ、８ｍｍ×８ｍｍ×０．１５ｔｍｍの大きさの無アルカリガラス板を載せて、減圧下で３０分間の脱気を行った。その後、熱風循環型乾燥機を用い、１５０℃、３０分間加熱し、樹脂組成物１〜４の硬化を行って無アルカリガラス板を接着させた。
【００５７】
次いで、上述のようにして得た試験片に対して、光分光高度計(日本分光V-530)を使用し、測定波長４００ｎｍにて透過率（初期透明性）を測定した。その後、各試験片は劣化試験として照度３０ｍＷ/ｍｍ２の高圧水銀灯下で３００時間暴露し、劣化試験後の透過率を、同じく光分光高度計を使用して波長４００ｎｍにて測定した（実施例１〜４）。なお、比較のために、試験例１〜４において得た樹脂組成物１〜４に対して無アルカリガラス板を接着させない試験片を作製し、上述のようにして初期透明性を評価するとともに、劣化試験に供し、劣化試験前後の透過率を同様にして測定した（比較例１〜４）。結果を表１に示す。
【００５８】
【表１】
2012099703.tif 000003
【００５９】
表１から明らかなように、試験例１〜４で得た樹脂組成物１〜４に対して無アルカリガラス板を接着させた試験片においては、劣化試験前後において透過率の低下がほとんど見られないのに対し、無アルカリガラス板を接着させない試験片においては、劣化試験前後において透過率が大きく減少していることが分かる。すなわち、無アルカリガラス板を接着させない試験片においては、樹脂組成物１〜４が紫外線によって劣化して着色し、その結果、透過率が大きく低下していることが分かる。
【００６０】
（実施例５及び比較例５）
実施例１〜４において用いる無アルカリガラス板の平坦度を１２０ｎｍとした以外は、同様にして試験片を作製し、初期透明性を評価するとともに、劣化試験後の透過率を測定し、劣化試験前後における透過率の評価を実施した。結果を表２に示す。
【００６１】
【表２】
2012099703.tif 000004
【００６２】
表２から明らかなように、平坦度１２０ｎｍの無アルカリガラス板を接着したにおいては、硬化の際に発生した樹脂組成物１と無アルカリガラス板との間に発生した気泡（ボイド）に起因して初期透明性は低いが、劣化試験後においる透過率の低下はさほど大きくないことが分かる。一方、無アルカリガラス板を接着させない試験片においては、初期透明性は高いものの、劣化試験後において透過率が大きく減少していることが分かる。すなわち、平坦度の如何によらず、無アルカリガラス板を接着させない試験片においては、樹脂組成物１が紫外線によって劣化して着色し、その結果、透過率が大きく低下していることが分かる。
【００６３】
（試験例５）
エポキシアクリレート樹脂（EA-1020、親中村化学工業（株））９２質量部に対して、光重合硬化開始剤（イルガーキュアー  907）５質量部、及び改質剤（シランカップリング剤、モメンティブパフォーマンスマテリアル  TSL8370）３質量部を混合して、封止剤としての硬化性樹脂組成物（樹脂組成物５）を調整した。
【００６４】
（試験例６）
エポキシアクリレート樹脂に代えて、ウレタンアクリレート樹脂（UN-7600  荒川化学）を用いた以外は、実施例１と同様にして硬化性樹脂組成物（樹脂組成物６）を調整した。
【００６５】
（実施例６〜７及び比較例６〜７）
試験例５〜６で得た樹脂組成物５〜６を、それぞれスライドガラス上に厚さ０．１ｍｍとなるようコートアプリケーターで調整して塗布した。次いで、塗布した樹脂組成物５〜６上に、平坦度２０ｎｍ、８ｍｍ×８ｍｍ×０．１５ｔｍｍの大きさの無アルカリガラス板を載せて、減圧下で３０分間の脱気を行った。その後、高圧水銀灯露光装置を用い、波長３５０ｎｍ、エネルギー３０００ｍＪ／ｍｍ２の光を照射して、樹脂組成物５〜６の硬化を行って無アルカリガラス板を接着させた。
【００６６】
次いで、上述のようにして得た試験片に対して、光分光高度計(日本分光V-530)を使用し、測定波長４００ｎｍにて透過率（初期透明性）を測定した。その後、各試験片は劣化試験として照度３０ｍＷ/ｍｍ２の高圧水銀灯下で３００時間暴露し、劣化試験後の透過率を、同じく光分光高度計を使用して波長４００ｎｍにて測定した（実施例５〜６）。なお、比較のために、試験例５〜６において得た樹脂組成物５〜６に対して無アルカリガラス板を接着させない試験片を作製し、上述のようにして初期透明性を評価するとともに、劣化試験に供し、劣化試験前後の透過率を同様にして測定した（比較例５〜６）。結果を表３に示す。
【００６７】
【表３】
2012099703.tif 000005
【００６８】
表３から明らかなように、試験例５〜６で得た樹脂組成物５〜６に対して無アルカリガラス板を接着させた試験片においては、劣化試験前後において透過率の低下がほとんど見られないのに対し、無アルカリガラス板を接着させない試験片においては、劣化試験前後において透過率が大きく減少していることが分かる。すなわち、無アルカリガラス板を接着させない試験片においては、樹脂組成物５〜６が紫外線によって劣化して着色し、その結果、透過率が大きく低下していることが分かる。
【００６９】
以上、本発明を上記具体例に基づいて詳細に説明したが、本発明は上記具体例に限定されるものではなく、本発明の範疇を逸脱しない限りにおいて、あらゆる変形や変更が可能である。
【符号の説明】
【００７０】
１０  光電子部品
１１  銅板
１２  セラミック基板
１４−１、１４−２  光半導体素子
１５  封止剤
１６  ガラス板
【図１】
2012099703.tif 000006